(57)【要約】【課題】  所望の光学恒数を有し、比較的比重が小さく、また部分分散比Ｐｇ，Ｆの小さい光学ガラス、ならびに前記光学ガラスからなる光学素子を提供すること。【解決手段】  Ｎｂ２Ｏ５の含有量に対するＳｉＯ２の含有量の質量比［ＳｉＯ２／Ｎｂ２Ｏ５］が１．０５より大きく、Ｎｂ２Ｏ５の含有量に対するＺｒＯ２の含有量の質量比［ＺｒＯ２／Ｎｂ２Ｏ５］が０．２５より大きく、ＳｉＯ２およびＢ２Ｏ３の合計含有量に対するＴｉＯ２およびＮｂ２Ｏ５の合計含有量の質量比［（ＴｉＯ２＋Ｎｂ２Ｏ５）／（ＳｉＯ２＋Ｂ２Ｏ３）］が０．６５より大きく、ＴｉＯ２およびＢａＯの合計含有量［ＴｉＯ２＋ＢａＯ］が１０質量％より小さく、下記（ａ）および（ｂ）のうち１以上を満たす光学ガラス；（ａ）Ｌｉ２Ｏ、Ｎａ２ＯおよびＫ２Ｏの合計含有量Ｒ２Ｏが９質量％より大きい、（ｂ）Ｌｉ２Ｏ、Ｎａ２ＯおよびＫ２Ｏの合計含有量Ｒ２ＯとＭｇＯ、ＣａＯ、ＳｒＯおよびＢａＯの合計含有量Ｒ’Ｏとの合計含有量に対する合計含有量Ｒ２Ｏの質量比［Ｒ２Ｏ／（Ｒ２Ｏ＋Ｒ’Ｏ）］が０．６より大きい。【選択図】なし【特許請求の範囲】
【請求項１】
Ｎｂ２Ｏ５の含有量に対するＳｉＯ２の含有量の質量比［ＳｉＯ２／Ｎｂ２Ｏ５］が１．０５より大きく、
Ｎｂ２Ｏ５の含有量に対するＺｒＯ２の含有量の質量比［ＺｒＯ２／Ｎｂ２Ｏ５］が０．２５より大きく、
ＳｉＯ２およびＢ２Ｏ３の合計含有量に対するＴｉＯ２およびＮｂ２Ｏ５の合計含有量の質量比［（ＴｉＯ２＋Ｎｂ２Ｏ５）／（ＳｉＯ２＋Ｂ２Ｏ３）］が０．６５より大きく、
ＴｉＯ２およびＢａＯの合計含有量［ＴｉＯ２＋ＢａＯ］が１０質量％より小さく、
下記（ａ）および（ｂ）のうち１以上を満たす光学ガラス；
（ａ）Ｌｉ２Ｏ、Ｎａ２ＯおよびＫ２Ｏの合計含有量Ｒ２Ｏが９質量％より大きい、
（ｂ）Ｌｉ２Ｏ、Ｎａ２ＯおよびＫ２Ｏの合計含有量Ｒ２ＯとＭｇＯ、ＣａＯ、ＳｒＯおよびＢａＯの合計含有量Ｒ’Ｏとの合計含有量に対する合計含有量Ｒ２Ｏの質量比［Ｒ２Ｏ／（Ｒ２Ｏ＋Ｒ’Ｏ）］が０．６より大きい。
【請求項２】
Ｎｂ２Ｏ５の含有量に対するＳｉＯ２の含有量の質量比［ＳｉＯ２／Ｎｂ２Ｏ５］が１．０５より大きく、
Ｎｂ２Ｏ５の含有量に対するＺｒＯ２の含有量の質量比［ＺｒＯ２／Ｎｂ２Ｏ５］が０．２５より大きく、
ＳｉＯ２およびＢ２Ｏ３の合計含有量に対するＴｉＯ２およびＮｂ２Ｏ５の合計含有量の質量比［（ＴｉＯ２＋Ｎｂ２Ｏ５）／（ＳｉＯ２＋Ｂ２Ｏ３）］が０．６５より大きく、
ＴｉＯ２およびＢａＯの合計含有量［ＴｉＯ２＋ＢａＯ］が１０質量％より小さく、
ＴｉＯ２およびＮｂ２Ｏ５の合計含有量に対するＴａ２Ｏ５の含有量の質量比［Ｔａ２Ｏ５／（ＴｉＯ２＋Ｎｂ２Ｏ５）］が０．３より小さく、
下記（ｃ）および（ｄ）のうち１以上を満たす光学ガラス；
（ｃ）Ｌｉ２Ｏ、Ｎａ２ＯおよびＫ２Ｏの合計含有量Ｒ２Ｏが１．１質量％より大きい、
（ｄ）Ｌｉ２Ｏ、Ｎａ２ＯおよびＫ２Ｏの合計含有量Ｒ２ＯとＭｇＯ、ＣａＯ、ＳｒＯおよびＢａＯの合計含有量Ｒ’Ｏとの合計含有量に対する合計含有量Ｒ２Ｏの質量比［Ｒ２Ｏ／（Ｒ２Ｏ＋Ｒ’Ｏ）］が０．０５より大きい。
【請求項３】
Ｎｂ２Ｏ５の含有量に対するＳｉＯ２の含有量の質量比［ＳｉＯ２／Ｎｂ２Ｏ５］が１．０５より大きく、
Ｎｂ２Ｏ５の含有量に対するＺｒＯ２の含有量の質量比［ＺｒＯ２／Ｎｂ２Ｏ５］が０．２５より大きく、
ＳｉＯ２およびＢ２Ｏ３の合計含有量に対するＴｉＯ２およびＮｂ２Ｏ５の合計含有量の質量比［（ＴｉＯ２＋Ｎｂ２Ｏ５）／（ＳｉＯ２＋Ｂ２Ｏ３）］が０．６５より大きく、
ＴｉＯ２およびＢａＯの合計含有量［ＴｉＯ２＋ＢａＯ］が１０質量％より小さく、
Ｎｂ２Ｏ５の含有量に対するＺｎＯの含有量の質量比［ＺｎＯ／Ｎｂ２Ｏ５］が０．１４より小さく、
下記（ｅ）および（ｆ）のうち１以上を満たす光学ガラス；
（ｅ）Ｌｉ２Ｏ、Ｎａ２ＯおよびＫ２Ｏの合計含有量Ｒ２Ｏが１．１質量％より大きい、
（ｆ）Ｌｉ２Ｏ、Ｎａ２ＯおよびＫ２Ｏの合計含有量Ｒ２ＯとＭｇＯ、ＣａＯ、ＳｒＯおよびＢａＯの合計含有量Ｒ’Ｏとの合計含有量に対する合計含有量Ｒ２Ｏの質量比［Ｒ２Ｏ／（Ｒ２Ｏ＋Ｒ’Ｏ）］が０．０５より大きい。
【請求項４】
アッベ数νｄが３０〜３６であり、
比重が３．１９以下であり、
部分分散比Ｐｇ，Ｆの偏差ΔＰｇ，Ｆが０．００１５以下である光学ガラス。
【請求項５】
請求項１〜４のいずれかに記載の光学ガラスからなる光学素子。
【発明の詳細な説明】
【技術分野】
【０００１】
本発明は、光学ガラスおよび光学素子に関する。
【背景技術】
【０００２】
特許文献１には、屈折率ｎｄが１．６７４以上、アッベ数νｄが３０．２以上の光学ガラスが開示されている。しかしながら、特許文献１に記載されている光学ガラスでは、均質性が低く、低比重かつ低Ｐｇ，Ｆという条件を満たしていない。そのため、所望の光学恒数を有しながら、より高い性能を有する光学ガラスが望まれている。
【先行技術文献】
【特許文献】
【０００３】
【特許文献１】特開２０１７−１０５７０２号公報
【発明の概要】
【発明が解決しようとする課題】
【０００４】
オートフォーカス方式の光学系に搭載する光学素子には、オートフォーカス機能を駆動する際の消費電力を低減するために軽量化が求められている。ガラスの比重を低減することができれば、レンズ等の光学素子の重量を減少できる。さらに、色収差の補正のために部分分散比Ｐｇ，Ｆが小さいことが求められる。
【０００５】
そこで、本発明は、所望の光学恒数を有し、比較的比重が小さく、また部分分散比Ｐｇ，Ｆの小さい光学ガラス、ならびに前記光学ガラスからなる光学素子を提供することを目的とする。
【課題を解決するための手段】
【０００６】
本発明の要旨は以下のとおりである。
（１）Ｎｂ２Ｏ５の含有量に対するＳｉＯ２の含有量の質量比［ＳｉＯ２／Ｎｂ２Ｏ５］が１．０５より大きく、
Ｎｂ２Ｏ５の含有量に対するＺｒＯ２の含有量の質量比［ＺｒＯ２／Ｎｂ２Ｏ５］が０．２５より大きく、
ＳｉＯ２およびＢ２Ｏ３の合計含有量に対するＴｉＯ２およびＮｂ２Ｏ５の合計含有量の質量比［（ＴｉＯ２＋Ｎｂ２Ｏ５）／（ＳｉＯ２＋Ｂ２Ｏ３）］が０．６５より大きく、
ＴｉＯ２およびＢａＯの合計含有量［ＴｉＯ２＋ＢａＯ］が１０質量％より小さく、
下記（ａ）および（ｂ）のうち１以上を満たす光学ガラス；
（ａ）Ｌｉ２Ｏ、Ｎａ２ＯおよびＫ２Ｏの合計含有量Ｒ２Ｏが９質量％より大きい、
（ｂ）Ｌｉ２Ｏ、Ｎａ２ＯおよびＫ２Ｏの合計含有量Ｒ２ＯとＭｇＯ、ＣａＯ、ＳｒＯおよびＢａＯの合計含有量Ｒ’Ｏとの合計含有量に対する合計含有量Ｒ２Ｏの質量比［Ｒ２Ｏ／（Ｒ２Ｏ＋Ｒ’Ｏ）］が０．６より大きい。
【０００７】
（２）Ｎｂ２Ｏ５の含有量に対するＳｉＯ２の含有量の質量比［ＳｉＯ２／Ｎｂ２Ｏ５］が１．０５より大きく、
Ｎｂ２Ｏ５の含有量に対するＺｒＯ２の含有量の質量比［ＺｒＯ２／Ｎｂ２Ｏ５］が０．２５より大きく、
ＳｉＯ２およびＢ２Ｏ３の合計含有量に対するＴｉＯ２およびＮｂ２Ｏ５の合計含有量の質量比［（ＴｉＯ２＋Ｎｂ２Ｏ５）／（ＳｉＯ２＋Ｂ２Ｏ３）］が０．６５より大きく、
ＴｉＯ２およびＢａＯの合計含有量［ＴｉＯ２＋ＢａＯ］が１０質量％より小さく、
ＴｉＯ２およびＮｂ２Ｏ５の合計含有量に対するＴａ２Ｏ５の含有量の質量比［Ｔａ２Ｏ５／（ＴｉＯ２＋Ｎｂ２Ｏ５）］が０．３より小さく、
下記（ｃ）および（ｄ）のうち１以上を満たす光学ガラス；
（ｃ）Ｌｉ２Ｏ、Ｎａ２ＯおよびＫ２Ｏの合計含有量Ｒ２Ｏが１．１質量％より大きい、
（ｄ）Ｌｉ２Ｏ、Ｎａ２ＯおよびＫ２Ｏの合計含有量Ｒ２ＯとＭｇＯ、ＣａＯ、ＳｒＯおよびＢａＯの合計含有量Ｒ’Ｏとの合計含有量に対する合計含有量Ｒ２Ｏの質量比［Ｒ２Ｏ／（Ｒ２Ｏ＋Ｒ’Ｏ）］が０．０５より大きい。
【０００８】
（３）Ｎｂ２Ｏ５の含有量に対するＳｉＯ２の含有量の質量比［ＳｉＯ２／Ｎｂ２Ｏ５］が１．０５より大きく、
Ｎｂ２Ｏ５の含有量に対するＺｒＯ２の含有量の質量比［ＺｒＯ２／Ｎｂ２Ｏ５］が０．２５より大きく、
ＳｉＯ２およびＢ２Ｏ３の合計含有量に対するＴｉＯ２およびＮｂ２Ｏ５の合計含有量の質量比［（ＴｉＯ２＋Ｎｂ２Ｏ５）／（ＳｉＯ２＋Ｂ２Ｏ３）］が０．６５より大きく、
ＴｉＯ２およびＢａＯの合計含有量［ＴｉＯ２＋ＢａＯ］が１０質量％より小さく、
Ｎｂ２Ｏ５の含有量に対するＺｎＯの含有量の質量比［ＺｎＯ／Ｎｂ２Ｏ５］が０．１４より小さく、
下記（ｅ）および（ｆ）のうち１以上を満たす光学ガラス；
（ｅ）Ｌｉ２Ｏ、Ｎａ２ＯおよびＫ２Ｏの合計含有量Ｒ２Ｏが１．１質量％より大きい、
（ｆ）Ｌｉ２Ｏ、Ｎａ２ＯおよびＫ２Ｏの合計含有量Ｒ２ＯとＭｇＯ、ＣａＯ、ＳｒＯおよびＢａＯの合計含有量Ｒ’Ｏとの合計含有量に対する合計含有量Ｒ２Ｏの質量比［Ｒ２Ｏ／（Ｒ２Ｏ＋Ｒ’Ｏ）］が０．０５より大きい。
【０００９】
（４）アッベ数νｄが３０〜３６であり、
比重が３．１９以下であり、
部分分散比Ｐｇ，Ｆの偏差ΔＰｇ，Ｆが０．００１５以下である光学ガラス。
【００１０】
（５）上記（１）〜（４）のいずれかに記載の光学ガラスからなる光学素子。
【発明の効果】
【００１１】
本発明によれば、所望の光学恒数を有し、比較的比重が小さく、また部分分散比Ｐｇ，Ｆの小さい光学ガラス、ならびに前記光学ガラスからなる光学素子を提供することができる。
【発明を実施するための形態】
【００１２】
以下、本発明の実施形態について説明する。なお、本発明および本明細書において、光学ガラスのガラス組成は、特記しない限り、酸化物基準で表示する。ここで「酸化物基準のガラス組成」とは、ガラス原料が熔融時にすべて分解されて光学ガラス中で酸化物として存在するものとして換算することにより得られるガラス組成をいい、各ガラス成分の表記は慣習にならい、ＳｉＯ２、ＴｉＯ２などと記載する。ガラス成分の含有量および合計含有量は、特記しない限り質量基準であり、「％」は「質量％」を意味する。
【００１３】
ガラス成分の含有量は、公知の方法、例えば、誘導結合プラズマ発光分光分析法（ＩＣＰ−ＡＥＳ）、誘導結合プラズマ質量分析法（ＩＣＰ−ＭＳ）等の方法で定量することができる。また、本明細書および本発明において、構成成分の含有量が０％とは、この構成成分を実質的に含まないことを意味し、該成分が不可避的不純物レベルで含まれることを許容する。
【００１４】
また、本明細書では、屈折率は、特記しない限り、ヘリウムのｄ線（波長５８７．５６ｎｍ）における屈折率ｎｄをいう。
【００１５】
アッベ数νｄは、分散に関する性質を表す値として用いられるものであり、下式で表される。ここで、ｎＦは青色水素のＦ線（波長４８６．１３ｎｍ）における屈折率、ｎＣは赤色水素のＣ線（６５６．２７ｎｍ）における屈折率である。
νｄ＝（ｎｄ−１）／（ｎＦ−ｎＣ）
【００１６】
部分分散比Ｐｇ，Ｆは、ｇ線、Ｆ線、ｃ線における各屈折率ｎｇ、ｎＦ、ｎＣを用いて次のように表される。
Ｐｇ，Ｆ＝（ｎｇ−ｎＦ）／（ｎＦ−ｎＣ）
横軸をアッベ数νｄ、縦軸を部分分散比Ｐｇ，Ｆとする平面において、ノーマルラインは下式により表される。
Ｐｇ，Ｆ（０）＝０．６４８３−（０．００１８×νｄ）
さらに、ノーマルラインからの部分分散比Ｐｇ，Ｆの偏差ΔＰｇ，Ｆは次のように表される。
ΔＰｇ，Ｆ＝Ｐｇ，Ｆ−Ｐｇ，Ｆ（０）
【００１７】
以下に、本発明の光学ガラスを、第１実施形態、第２実施形態、第３実施形態および第４実施形態として説明する。なお、第２、第３、第４実施形態における各ガラス成分の作用、効果は、第１実施形態における各ガラス成分の作用、効果と同様である。したがって、第２、第３、第４実施形態において、第１実施形態に関する説明と重複する事項については適宜省略する。
【００１８】
第１実施形態
第１実施形態に係る光学ガラスは、
Ｎｂ２Ｏ５の含有量に対するＳｉＯ２の含有量の質量比［ＳｉＯ２／Ｎｂ２Ｏ５］が１．０５より大きく、
Ｎｂ２Ｏ５の含有量に対するＺｒＯ２の含有量の質量比［ＺｒＯ２／Ｎｂ２Ｏ５］が０．２５より大きく、
ＳｉＯ２およびＢ２Ｏ３の合計含有量に対するＴｉＯ２およびＮｂ２Ｏ５の合計含有量の質量比［（ＴｉＯ２＋Ｎｂ２Ｏ５）／（ＳｉＯ２＋Ｂ２Ｏ３）］が０．６５より大きく、
ＴｉＯ２およびＢａＯの合計含有量［ＴｉＯ２＋ＢａＯ］が１０質量％より小さく、
さらに、下記（ａ）および（ｂ）のうち１以上を満たす。
（ａ）Ｌｉ２Ｏ、Ｎａ２ＯおよびＫ２Ｏの合計含有量Ｒ２Ｏが９質量％より大きい。
（ｂ）Ｌｉ２Ｏ、Ｎａ２ＯおよびＫ２Ｏの合計含有量Ｒ２ＯとＭｇＯ、ＣａＯ、ＳｒＯおよびＢａＯの合計含有量Ｒ’Ｏとの合計含有量に対する合計含有量Ｒ２Ｏの質量比［Ｒ２Ｏ／（Ｒ２Ｏ＋Ｒ’Ｏ）］が０．６より大きい。
【００１９】
第１実施形態に係る光学ガラスにおいて、Ｎｂ２Ｏ５の含有量に対するＳｉＯ２の含有量の質量比［ＳｉＯ２／Ｎｂ２Ｏ５］は１．０５より大きい。質量比［ＳｉＯ２／Ｎｂ２Ｏ５］の下限は、好ましくは１．０９であり、さらには１．１１、１．１５、１．１７の順により好ましい。また、質量比［ＳｉＯ２／Ｎｂ２Ｏ５］の上限は、好ましくは２．１０であり、さらには２．０５、２．００、１．９５の順により好ましい。質量比［ＳｉＯ２／Ｎｂ２Ｏ５］を上記範囲とすることで、ガラスの比重を低減しつつ、所望の光学恒数（屈折率ｎｄ、アッベ数νｄ）を維持できる。
【００２０】
第１実施形態に係る光学ガラスにおいて、Ｎｂ２Ｏ５の含有量に対するＺｒＯ２の含有量の質量比［ＺｒＯ２／Ｎｂ２Ｏ５］は０．２５より大きい。質量比［ＺｒＯ２／Ｎｂ２Ｏ５］の下限は、好ましくは０．２６であり、さらには０．２７、０．２８、０．２９、０．３０、０．３０５、０．３１０、０．３１５の順により好ましい。また、質量比［ＺｒＯ２／Ｎｂ２Ｏ５］の上限は、好ましくは０．６５であり、さらには０．６１、０．５７、０．５３の順により好ましい。質量比［ＺｒＯ２／Ｎｂ２Ｏ５］の下限を上記範囲とすることで、部分分散比Ｐｇ，Ｆを低減し、また原料コストを低減でき、所望の光学恒数および溶解性を維持できる。
【００２１】
第１実施形態に係る光学ガラスにおいて、ＳｉＯ２およびＢ２Ｏ３の合計含有量に対するＴｉＯ２およびＮｂ２Ｏ５の合計含有量の質量比［（ＴｉＯ２＋Ｎｂ２Ｏ５）／（ＳｉＯ２＋Ｂ２Ｏ３）］は０．６５より大きい。質量比［（ＴｉＯ２＋Ｎｂ２Ｏ５）／（ＳｉＯ２＋Ｂ２Ｏ３）］の下限は、好ましくは０．６６であり、さらには０．６７、０．７０、０．７３、０．７６、０．８０、０．８３、０．８６、０．８８の順により好ましい。また、質量比［（ＴｉＯ２＋Ｎｂ２Ｏ５）／（ＳｉＯ２＋Ｂ２Ｏ３）］の上限は、好ましくは１．２０であり、さらには１．１４、１．１２、１．１０の順により好ましい。質量比［（ＴｉＯ２＋Ｎｂ２Ｏ５）／（ＳｉＯ２＋Ｂ２Ｏ３）］を上記範囲とすることで、ガラスの熱的安定性を維持でき、所望の光学恒数を得ることができる。
【００２２】
第１実施形態に係る光学ガラスにおいて、ＴｉＯ２およびＢａＯの合計含有量［ＴｉＯ２＋ＢａＯ］は１０％より小さい。合計含有量［ＴｉＯ２＋ＢａＯ］の上限は、好ましくは８．０％であり、さらには７．８％、７．６％、７．４％の順により好ましい。また、合計含有量［ＴｉＯ２＋ＢａＯ］の下限は、好ましくは０％であり、さらには１％、２％、３％の順により好ましい。合計含有量［ＴｉＯ２＋ＢａＯ］の上限を上記範囲とすることで、部分分散比Ｐｇ，Ｆを低減し、またガラスの比重を低減できる。
【００２３】
第１実施形態に係る光学ガラスは、下記（ａ）および（ｂ）のうち１以上を満たす。
（ａ）Ｌｉ２Ｏ、Ｎａ２ＯおよびＫ２Ｏの合計含有量Ｒ２Ｏが９％より大きい。
（ｂ）Ｌｉ２Ｏ、Ｎａ２ＯおよびＫ２Ｏの合計含有量Ｒ２ＯとＭｇＯ、ＣａＯ、ＳｒＯおよびＢａＯの合計含有量Ｒ’Ｏとの合計含有量に対する合計含有量Ｒ２Ｏの質量比［Ｒ２Ｏ／（Ｒ２Ｏ＋Ｒ’Ｏ）］が０．６より大きい。
【００２４】
すなわち、第１実施形態に係る光学ガラスでは、Ｌｉ２Ｏ、Ｎａ２ＯおよびＫ２Ｏの合計含有量Ｒ２Ｏは９％より大きくてもよい。合計含有量Ｒ２Ｏの下限は、好ましくは１５．０％であり、さらには１５．５％、１６．０％、１６．５％の順により好ましい。また、合計含有量Ｒ２Ｏの上限は、好ましくは２２．０％であり、さらには２１．７％、２１．４％、２１．１％の順により好ましい。合計含有量Ｒ２Ｏを上記範囲とすることで、ガラスの比重を低減し、またガラスの再加熱時の安定性を維持できる。
【００２５】
また、第１実施形態に係る光学ガラスでは、Ｌｉ２Ｏ、Ｎａ２ＯおよびＫ２Ｏの合計含有量Ｒ２ＯとＭｇＯ、ＣａＯ、ＳｒＯおよびＢａＯの合計含有量Ｒ’Ｏとの合計含有量に対する合計含有量Ｒ２Ｏの質量比［Ｒ２Ｏ／（Ｒ２Ｏ＋Ｒ’Ｏ］は０．６より大きくてもよい。質量比［Ｒ２Ｏ／（Ｒ２Ｏ＋Ｒ’Ｏ）］の下限は、好ましくは０．８０であり、さらには０．８２、０．８４、０．８６の順により好ましい。また、質量比［Ｒ２Ｏ／（Ｒ２Ｏ＋Ｒ’Ｏ）］の上限は、好ましくは０．９５であり、さらには０．９８、０．９９、１．００の順により好ましい。質量比［Ｒ２Ｏ／（Ｒ２Ｏ＋Ｒ’Ｏ）］を上記範囲とすることで、ガラスの比重を低減し、またガラスの再加熱時の安定性を維持できる。
【００２６】
第１実施形態に係る光学ガラスにおいて、ＴｉＯ２およびＮｂ２Ｏ５の合計含有量に対するＴａ２Ｏ５の含有量の質量比［Ｔａ２Ｏ５／（ＴｉＯ２＋Ｎｂ２Ｏ５）］は、好ましくは０．３未満であり、その上限は０．２５、０．２０、０．１５の順により好ましい。また、質量比［Ｔａ２Ｏ５／（ＴｉＯ２＋Ｎｂ２Ｏ５）］の下限は、好ましくは０であり、さらには０．０５、０．０７、０．１０の順により好ましい。質量比［Ｔａ２Ｏ５／（ＴｉＯ２＋Ｎｂ２Ｏ５）］は０でもよい。質量比［Ｔａ２Ｏ５／（ＴｉＯ２＋Ｎｂ２Ｏ５）］の上限を上記範囲とすることで、ガラスの比重を低減し、また原料コストを低減できる。
【００２７】
第１実施形態に係る光学ガラスにおいて、Ｎｂ２Ｏ５の含有量に対するＺｎＯの含有量の質量比［ＺｎＯ／Ｎｂ２Ｏ５］は、好ましくは０．１４未満であり、その上限は０．１２５、０．１１５、０．１０５の順により好ましい。また、質量比［ＺｎＯ／Ｎｂ２Ｏ５］の下限は、好ましくは０であり、さらには０．０２、０．０５、０．０７の順により好ましい。質量比［ＺｎＯ／Ｎｂ２Ｏ５］は０でもよい。質量比［ＺｎＯ／Ｎｂ２Ｏ５］の上限を上記範囲とすることで、ガラスの比重を低減でき所望の光学恒数が得られる。
【００２８】
第１実施形態に係る光学ガラスにおける上記以外のガラス成分の含有量および比率について、以下に詳述する。
【００２９】
第１実施形態に係る光学ガラスにおいて、ＳｉＯ２の含有量の下限は、好ましくは２５％であり、さらには２８％、３０％、３２％の順により好ましい。また、ＳｉＯ２の含有量の上限は、好ましくは４５％であり、さらには４３％、４１％、３９％の順により好ましい。ＳｉＯ２の含有量を上記範囲とすることで、ガラスの比重が低減され、また、ガラスの再加熱時の安定性改善および所望の光学恒数を得ることができる。
【００３０】
第１実施形態に係る光学ガラスにおいて、Ｂ２Ｏ３の含有量の上限は、好ましくは５％であり、さらには４％、３％、２％の順により好ましい。また、Ｂ２Ｏ３の含有量の下限は、好ましくは０％であり、さらには０．２％、０．４％、０．６％の順により好ましい。Ｂ２Ｏ３の含有量は０％であってもよい。Ｂ２Ｏ３の含有量を上記範囲とすることで、ガラスの比重が低減され、また、ガラスの熱的安定性を改善できる。
【００３１】
第１実施形態に係る光学ガラスにおいて、ＳｉＯ２およびＢ２Ｏ３の合計含有量［ＳｉＯ２＋Ｂ２Ｏ３］の上限は、好ましくは４５％であり、さらには４３％、４１％、３９％の順により好ましい。また、合計含有量［ＳｉＯ２＋Ｂ２Ｏ３］の含有量の下限は、好ましくは２５％であり、さらには２８％、３０％、３２％の順により好ましい。合計含有量［ＳｉＯ２＋Ｂ２Ｏ３］を上記範囲とすることで、ガラスの比重が低減され、ガラスの熱的安定性が改善され、さらに所望の光学恒数を得ることができる。
【００３２】
第１実施形態に係る光学ガラスにおいて、Ｐ２Ｏ５の含有量の上限は、好ましくは１．５％であり、さらには１．３％、１．１％、０．９％の順により好ましい。また、Ｐ２Ｏ５の含有量の下限は、好ましくは０％であり、さらには０．１％、０．２％、０．３％の順により好ましい。Ｐ２Ｏ５の含有量は０％であってもよい。Ｐ２Ｏ５の含有量を上記範囲とすることで、部分分散比Ｐｇ，Ｆの増加を抑制し、ガラスの熱的安定性を保持できる。
【００３３】
第１実施形態に係るガラスにおいて、Ａｌ２Ｏ３の含有量の上限は、好ましくは５％であり、さらには４％、３％、２％の順により好ましい。Ａｌ２Ｏ３の含有量は０％であってもよい。Ａｌ２Ｏ３の含有量を上記範囲とすることで、ガラスの耐失透性および熱的安定性を保持できる。
【００３４】
第１実施形態に係る光学ガラスにおいて、ＴｉＯ２の含有量の上限は、好ましくは１０％であり、さらには９．５％、９．０％、８．５％の順により好ましい。ＴｉＯ２の含有量の下限は、好ましくは０％である。ＴｉＯ２の含有量は０％でもよい。ＴｉＯ２の含有量を上記範囲とすることで、所望の光学恒数を実現し、またガラスの原料コストを低減できる。
【００３５】
第１実施形態に係る光学ガラスにおいて、Ｎｂ２Ｏ５の含有量の下限は、好ましくは１８％であり、さらには２０％、２２％、２４％の順により好ましい。また、Ｎｂ２Ｏ５の含有量の上限は、好ましくは３８％であり、さらには３５％、３３％、３１％の順により好ましい。Ｎｂ２Ｏ５の含有量を上記範囲とすることで、所望の光学恒数を実現し、比重の増大を抑えることができ、また部分分散比Ｐｇ，Ｆを低減できる。
【００３６】
第１実施形態に係る光学ガラスにおいて、ＴｉＯ２およびＮｂ２Ｏ５の合計含有量［ＴｉＯ２＋Ｎｂ２Ｏ５］の下限は、好ましくは２５％であり、さらには２９％、３０％、３１％の順により好ましい。また、合計含有量［ＴｉＯ２＋Ｎｂ２Ｏ５］の含有量の上限は、好ましくは４２％であり、さらには４０％、３８％、３６％の順により好ましい。合計含有量［ＴｉＯ２＋Ｎｂ２Ｏ５］を上記範囲とすることで、所望の光学恒数を実現できる。
【００３７】
第１実施形態に係るガラスにおいて、ＷＯ３の含有量の上限は、好ましくは５％であり、さらには４％、３％、２％の順により好ましい。WＯ3の含有量は０％でもよい。ＷＯ３の含有量の上限を上記範囲とすることで、透過率を高めることができ、また、部分分散比Ｐｇ，Ｆおよび比重を低減できる。
【００３８】
第１実施形態において、Ｂｉ２Ｏ３の含有量の上限は、好ましくは５％であり、さらには４％、３％、２％の順により好ましい。また、Ｂｉ２Ｏ３の含有量の下限は、好ましくは０％である。Ｂｉ２Ｏ３の含有量を上記範囲とすることで、ガラスの熱的安定性を改善し、また、部分分散比Ｐｇ，Ｆおよび比重を低減できる。
【００３９】
第１実施形態に係るガラスにおいて、ＺｒＯ２の含有量の下限は、好ましくは５％であり、さらには６％、７％、８％の順により好ましい。また、ＺｒＯ２の含有量の上限は、好ましくは１５％であり、さらには１４％、１３％、１２％の順により好ましい。ＺｒＯ２の含有量を上記範囲とすることで、所望の光学恒数を実現し、また部分分散比Ｐｇ，Ｆを低減できる。
【００４０】
第１実施形態に係るガラスにおいて、Ｌｉ２Ｏの含有量の上限は、好ましくは１０％であり、さらには９％、８％、７％の順により好ましい。Ｌｉ２Ｏの含有量の下限は、好ましくは２％であり、さらには３％、４％、５％の順により好ましい。Ｌｉ２Ｏの含有量を上記範囲とすることで、所望の光学恒数を実現し、また化学的耐久性、耐候性、再加熱時の安定性を保持できる。
【００４１】
第１実施形態に係るガラスにおいて、Ｎａ２Ｏの含有量の上限は、好ましくは1８％であり、さらには１５％、１４％、１３％の順により好ましい。Ｎａ２Ｏの含有量の下限は、好ましくは８％であり、さらには９％、１０％、１１％の順により好ましい。
【００４２】
第１実施形態に係るガラスにおいて、Ｋ２Ｏの含有量の上限は、好ましくは４．０％であり、さらには３．０％、２．５％、２．０％の順により好ましい。Ｋ２Ｏの含有量の下限は、好ましくは０％であり、さらには０．２％、０．４％、０．６％の順により好ましい。Ｋ２Ｏの含有量は０％でもよい。
【００４３】
Ｎａ２ＯおよびＫ２Ｏは、部分分散比Ｐｇ，Ｆを低減する成分であり、液相温度を下げ、ガラスの熱的安定性を改善する働きを有するが、これらの含有量が多くなると、化学的耐久性、耐候性が低下する。そのため、Ｎａ２ＯおよびＫ２Ｏの各含有量は、それぞれ上記範囲であることが好ましい。
【００４４】
第１実施形態に係るガラスにおいて、Ｃｓ２Ｏの含有量の上限は、好ましくは５％であり、さらには３％、１％、０．５％の順により好ましい。Ｃｓ２Ｏの含有量の下限は、好ましくは０％である。
【００４５】
Ｃｓ２Ｏは、ガラスの熱的安定性を改善する働きを有するが、これらの含有量が多くなると、化学的耐久性、耐候性が低下する。そのため、Ｃｓ２Ｏの各含有量は、上記範囲であることが好ましい。
【００４６】
第１実施形態に係るガラスにおいて、ＭｇＯの含有量の上限は、好ましくは１０％であり、さらには５％、３％、１％の順により好ましい。また、ＭｇＯの含有量の下限は、好ましくは０％である。ＭｇＯの含有量は０％でもよい。
【００４７】
第１実施形態に係るガラスにおいて、ＣａＯの含有量の上限は、好ましくは１０％であり、さらには５％、３％、１％の順により好ましい。また、ＣａＯの含有量の下限は、好ましくは０％である。ＣａＯの含有量は０％でもよい。
【００４８】
第１実施形態に係るガラスにおいて、ＳｒＯの含有量の上限は、好ましくは１０％であり、さらには５％、３％、１％の順により好ましい。また、ＳｒＯの含有量の下限は、好ましくは０％である。ＳｒＯの含有量は０％でもよい。
【００４９】
第１実施形態に係る光学ガラスにおいて、ＢａＯの含有量の上限は、好ましくは１０％であり、さらには５％、３％、１％の順により好ましい。ＢａＯの含有量の下限は、好ましくは０％である。ＢａＯの含有量は０％でもよい。ＢａＯの含有量を上記範囲とすることで、比重の増大を抑えることができる。
【００５０】
ＭｇＯ、ＣａＯ、ＳｒＯ、ＢａＯは、いずれもガラスの熱的安定性および耐失透性を改善させる働きを有するガラス成分である。しかし、これらガラス成分の含有量が多くなると、比重が増加し、高分散性が損なわれ、また、ガラスの熱的安定性および耐失透性が低下する。そのため、これらガラス成分の各含有量は、それぞれ上記範囲であることが好ましい。
【００５１】
第１実施形態に係るガラスにおいて、ＭｇＯ、ＣａＯ、ＳｒＯおよびＢａＯの合計含有量Ｒ’Ｏの上限は、好ましくは１０％であり、さらには４％、２％、１％の順により好ましい。また、合計含有量Ｒ’Ｏの下限は、好ましくは０％である。合計含有量Ｒ’Ｏは０％であってもよい。合計含有量Ｒ’Ｏを上記範囲とすることで、比重の増加を抑制し、また高分散化を妨げることなく熱的安定性を維持できる。
【００５２】
第１実施形態に係るガラスにおいて、ＺｎＯの含有量の上限は、好ましくは１０％であり、さらには３％、２．５％、２％の順により好ましい。また、ＺｎＯの含有量の下限は、好ましくは０％である。
【００５３】
ＺｎＯは、ガラスの熱的安定性を改善する働きを有するガラス成分である。しかし、ＺｎＯの含有量が多すぎると比重が上昇する。そのため、ガラスの熱的安定性を改善し、所望の光学恒数を維持する観点から、ＺｎＯの含有量は上記範囲であることが好ましい。
【００５４】
第１実施形態に係る光学ガラスにおいて、Ｌａ２Ｏ３の含有量の上限は、好ましくは１０％であり、さらには５％、３％、１％の順により好ましい。また、Ｌａ２Ｏ３の含有量の下限は、好ましくは０％であり、Ｌａ２Ｏ３の含有量は０％であってもよい。Ｌａ２Ｏ３の含有量を上記範囲とすることで、所望の光学恒数を実現し、比重の増大を抑えることができ、また部分分散比Ｐｇ，Ｆを低減できる。
【００５５】
第１実施形態に係るガラスにおいて、Ｙ２Ｏ３の含有量の上限は、好ましくは１０％であり、さらには５％、３％、１％の順により好ましい。また、Ｙ２Ｏ３の含有量の下限は、好ましくは０％である。
【００５６】
Ｙ２Ｏ３の含有量が多くなり過ぎるとガラスの熱的安定性が低下し、製造中にガラスが失透しやすくなる。したがって、ガラスの熱的安定性の低下を抑制する観点から、Ｙ２Ｏ３の含有量は上記範囲であることが好ましい。
【００５７】
第１実施形態に係るガラスにおいて、Ｔａ２Ｏ５の含有量の上限は、好ましくは２０％であり、さらには１０％、５％、３％、１％、０．５％の順により好ましい。また、Ｔａ２Ｏ５の含有量の下限は、好ましくは０％である。
【００５８】
Ｔａ２Ｏ５は、ガラスの熱的安定性を改善する働きを有するガラス成分であり、部分分散比Ｐｇ，Ｆを低下させる成分である。一方、Ｔａ２Ｏ５の含有量が多くなると、ガラスの熱的安定性が低下し、ガラスを熔融するときに、ガラス原料の熔け残りが生じやすくなる。また、比重が上昇する。そのため、Ｔａ２Ｏ５の含有量は上記範囲であることが好ましい。
【００５９】
第１実施形態に係るガラスにおいて、Ｓｃ２Ｏ３の含有量は、好ましくは２％以下である。また、Ｓｃ２Ｏ３の含有量の下限は、好ましくは０％である。
【００６０】
第１実施形態に係るガラスにおいて、ＨｆＯ２の含有量は、好ましくは２％以下である。また、ＨｆＯ２の含有量の下限は、好ましくは０％であり、さらには０．０５％、０．１％の順により好ましい。
【００６１】
Ｓｃ２Ｏ３、ＨｆＯ２は、ガラスの高分散性を高める働きを有するが、高価な成分である。そのため、Ｓｃ２Ｏ３、ＨｆＯ２の各含有量は上記範囲であることが好ましい。
【００６２】
第１実施形態に係るガラスにおいて、Ｌｕ２Ｏ３の含有量は、好ましくは２％以下である。また、Ｌｕ２Ｏ３の含有量の下限は、好ましくは０％である。
【００６３】
Ｌｕ２Ｏ３は、ガラスの高分散性を高める働きを有するが、分子量が大きいことから、ガラスの比重を増加させるガラス成分でもある。そのため、Ｌｕ２Ｏ３の含有量は上記範囲であることが好ましい。
【００６４】
第１実施形態に係るガラスにおいて、ＧｅＯ２の含有量は、好ましくは２％以下である。また、ＧｅＯ２の含有量の下限は、好ましくは０％である。
【００６５】
ＧｅＯ２は、ガラスの高分散性を高める働きを有するが、一般的に使用されるガラス成分の中で、突出して高価な成分である。したがって、ガラスの製造コストを低減する観点から、ＧｅＯ２の含有量は上記範囲であることが好ましい。
【００６６】
第１実施形態に係るガラスにおいて、Ｇｄ２Ｏ３の含有量は、好ましくは２％以下である。また、Ｇｄ２Ｏ３の含有量の下限は、好ましくは０％である。
【００６７】
Ｇｄ２Ｏ３の含有量が多くなり過ぎるとガラスの熱的安定性が低下する。また、Ｇｄ２Ｏ３の含有量が多くなり過ぎるとガラスの比重が増大する。したがって、ガラスの熱的安定性を良好に維持しつつ、比重の増大を抑制する観点から、Ｇｄ２Ｏ３の含有量は上記範囲であることが好ましい。
【００６８】
第１実施形態に係るガラスにおいて、Ｙｂ２Ｏ３の含有量は、好ましくは２％以下である。また、Ｙｂ２Ｏ３の含有量の下限は、好ましくは０％である。
【００６９】
Ｙｂ２Ｏ３は、Ｌａ２Ｏ３、Ｇｄ２Ｏ３、Ｙ２Ｏ３と比べて分子量が大きいため、ガラスの比重を増大させる。ガラスの比重が増大すると、光学素子の質量が増大する。例えば、質量の大きいレンズをオートフォーカス式の撮像レンズに組み込むと、オートフォーカス時にレンズの駆動に要する電力が増大し、電池の消耗が激しくなる。したがって、Ｙｂ２Ｏ３の含有量を低減させて、ガラスの比重の増大を抑えることが望ましい。
【００７０】
また、Ｙｂ２Ｏ３の含有量が多すぎるとガラスの熱的安定性が低下する。ガラスの熱的安定性の低下を防ぎ、比重の増大を抑制する観点から、Ｙｂ２Ｏ３の含有量は上記範囲であることが好ましい。
【００７１】
第１実施形態に係るガラスは、主として上述のガラス成分、すなわち、ＳｉＯ２、Ｂ２Ｏ３、Ｐ２Ｏ５、Ａｌ２Ｏ３、ＴｉＯ２、Ｎｂ２Ｏ５、ＷＯ３、Ｂｉ２Ｏ３、ＺｒＯ２、Ｌｉ２Ｏ、Ｎａ２Ｏ、Ｋ２Ｏ、Ｃｓ２Ｏ、ＭｇＯ、ＣａＯ、ＳｒＯ、ＢａＯ、ＺｎＯ、Ｌａ２Ｏ３、Ｙ２Ｏ３、Ｔａ２Ｏ５、Ｓｃ２Ｏ３、ＨｆＯ２、Ｌｕ２Ｏ３、ＧｅＯ２、Ｇｄ２Ｏ３およびＹｂ２Ｏ３で構成されていることが好ましく、上述のガラス成分の合計含有量は、９５％よりも多くすることが好ましく、９８％よりも多くすることがより好ましく、９９％よりも多くすることがさらに好ましく、９９．５％よりも多くすることが一層好ましい。
【００７２】
なお、本実施形態に係るガラスは、基本的に上記ガラス成分により構成されることが好ましいが、本発明の作用効果を妨げない範囲において、その他の成分を含有することも可能である。また、本発明において、不可避的不純物の含有を排除するものではない。
【００７３】
（その他の成分）
上記成分の他に、上記光学ガラスは、清澄剤としてＳｂ２Ｏ３、ＣｅＯ２等を少量含有することもできる。清澄剤の総量（外割添加量）は０％以上、１％未満とすることが好ましく、０％以上０．５％以下とすることがより好ましい。
【００７４】
外割添加量とは、清澄剤を除く全ガラス成分の合計含有量を１００％としたときの清澄剤の添加量を重量百分率で表したものである。
【００７５】
Ｐｂ、Ｃｄ、Ａｓ、Ｔｈ等は、環境負荷が懸念される成分である。そのため、それぞれＰｂＯ、ＣｄＯ、ＴｈＯ２の含有量は、いずれも０〜０．１％であることが好ましく、０〜０．０５％であることがより好ましく、０〜０．０１％であることが一層好ましく、ＰｂＯ、ＣｄＯ、ＴｈＯ２を実質的に含まないことが特に好ましい。
【００７６】
Ａｓ２Ｏ３の含有量は、０〜０．１％であることが好ましく、０〜０．０５％であることがより好ましく、０〜０．０１％であることが一層好ましく、Ａｓ２Ｏ３を実質的に含まないことが特に好ましい。
【００７７】
更に、上記光学ガラスは、可視領域の広い範囲にわたり高い透過率が得られる。こうした特長を活かすには、着色性の元素を含まないことが好ましい。着色性の元素としては、Ｃｕ、Ｃｏ、Ｎｉ、Ｆｅ、Ｃｒ、Ｅｕ、Ｎｄ、Ｅｒ、Ｖ等を例示することができる。いずれの元素とも、１００質量ｐｐｍ未満であることが好ましく、０〜８０質量ｐｐｍであることがより好ましく、０〜５０質量ｐｐｍであることが更に好ましく、実質的に含まれないことが特に好ましい。
【００７８】
また、Ｇａ、Ｔｅ、Ｔｂ等は、導入が不要な成分であり、高価な成分でもある。そのため、質量％表示によるＧａ２Ｏ３、ＴｅＯ２、ＴｂＯ２の含有量の範囲は、いずれも、それぞれ０〜０．１％であることが好ましく、０〜０．０５％であることがより好ましく、０〜０．０１％であることが更に好ましく、０〜０．００５％であることが一層好ましく、０〜０．００１％であることがより一層好ましく、実質的に含まれないことが特に好ましい。
【００７９】
（ガラス特性）
＜屈折率ｎｄ＞
第１実施形態に係る光学ガラスにおいて、屈折率ｎｄは好ましくは１．６９〜１．７６である。屈折率ｎｄは、１．６９５〜１．７５５、または１．７０〜１．７５とすることもできる。相対的に屈折率ｎｄを上げる成分は、Ｎｂ２Ｏ５、ＴｉＯ２、ＺｒＯ２、Ｔａ２Ｏ５、Ｌａ２Ｏ３である。相対的に屈折率ｎｄを下げる成分は、ＳｉＯ2、Ｂ２Ｏ３、Ｌｉ２Ｏ、Ｎａ２Ｏ、Ｋ２Ｏである。これらの成分の含有量を適宜調整することで屈折率ｎｄを制御できる。
【００８０】
＜アッベ数νｄ＞
第１実施形態に係る光学ガラスにおいて、アッベ数νｄは好ましくは３０〜３６である。アッベ数νｄは、３０．５〜３５．８、または３１〜３５．５とすることもできる。相対的にアッベ数νｄを低くする成分は、Ｎｂ２Ｏ５、ＴｉＯ２、ＺｒＯ２、Ｔａ２Ｏ５である。相対的にアッベ数νｄを高くする成分は、ＳｉＯ2、Ｂ２Ｏ３、Ｌｉ２Ｏ、Ｎａ２Ｏ、Ｋ２Ｏ、Ｌａ２Ｏ３、ＢａＯ、ＣａＯ、ＳｒＯである。これらの成分の含有量を適宜調整することでアッベ数νｄを制御できる。
【００８１】
＜ガラスの比重＞
第１実施形態に係る光学ガラスの比重は、好ましくは３．１９以下であり、さらには３．１８以下、３．１７以下、３．１６以下の順により好ましい。比重は小さいほど好ましく、下限は特に限定されないが、一般的には３．０５程度である。相対的に比重を高くする成分は、ＢａＯ、Ｌａ２Ｏ３、ＺｒＯ２、Ｎｂ２Ｏ５、Ｔａ２Ｏ５などである。相対的に比重を低くする成分は、ＳｉＯ2、Ｂ２Ｏ３、Ｌｉ２Ｏ、Ｎａ２Ｏ、Ｋ２Ｏなどである。これらの成分の含有量を調整することで比重を制御できる。
【００８２】
＜部分分散比Ｐｇ，Ｆ＞
第１実施形態に係る光学ガラスの部分分散比Ｐｇ，Ｆの上限は、好ましくは０．５９５０であり、さらには０．５９４５、０．５９４０、０．５９３５の順により好ましい。また、部分分散比Ｐｇ，Ｆの下限は、好ましくは０．５７８０であり、さらには０．５７８５、０．５７９０、０．５７９５、０．５８０５、０．５８１５、０．５８３０の順により好ましい。部分分散比Ｐｇ，Ｆを上記範囲とすることで、高次の色収差補正に好適な光学ガラスが得られる。
【００８３】
また、第１実施形態に係る光学ガラスの部分分散比Ｐｇ，Ｆの偏差ΔＰｇ，Ｆの上限は、好ましくは０．００１５であり、さらには０．００１２、０．００１０、０．０００８の順により好ましい。また、偏差ΔＰｇ，Ｆの下限は、好ましくは−０．００６０であり、さらにはー０．００４８、−０．００４５、−０．００４２、−０．００４０、−０．００３５、−０．００２５の順により好ましい。
【００８４】
＜液相温度＞
第１実施形態に係る光学ガラスの液相温度ＬＴは、好ましくは１２００℃以下であり、さらには１１９０℃以下、１１８０℃以下、１１７０℃以下の順により好ましい。液相温度を上記範囲とすることで、ガラスの熔融、成形温度を低下させることができ、その結果、熔融工程におけるガラス熔融器具（例えば、坩堝、熔融ガラスの攪拌器具など）の侵蝕を低減できる。液相温度ＬＴの下限は特に限定されないが、一般的には１０００℃程度である。液相温度ＬＴは、全てのガラス成分の含有量のバランスによって決まる。その中でも、液相温度ＬＴに対しては、ＳｉＯ２、Ｂ２Ｏ3、Ｌｉ２Ｏ、Ｎａ２Ｏ、Ｋ２Ｏなどの含有量の影響が大きい。
【００８５】
なお、液相温度は次のように決定する。１０ｃｃ（１０ｍｌ）のガラスを白金坩堝中に投入し１２５０℃〜１４００℃で１５〜３０分熔融した後にガラス転移温度Ｔｇ以下まで冷却し、ガラスを白金坩堝ごと所定温度の熔解炉に入れ２時間保持する。保持温度は１０００℃以上で５℃あるいは１０℃刻みとし、２時間保持後、冷却し、１００倍の光学顕微鏡でガラス内部の結晶の有無を観察する。結晶の析出しなかった最低温度を液相温度とする。
【００８６】
＜ガラス転移温度Ｔｇ＞
第１実施形態に係る光学ガラスのガラス転移温度Ｔｇの上限は、好ましくは５８０℃であり、さらには５７５℃、５７０℃、５６５℃の順により好ましい。また、ガラス転移温度Ｔｇの下限は、好ましくは５１０℃であり、さらには５１５℃、５２０℃、５２５℃の順により好ましい。相対的にガラス転移温度Ｔｇを下げる成分は、Ｌｉ２Ｏ、Ｎａ２Ｏ、Ｋ２Ｏなどである。相対的にガラス転移温度Ｔｇを上げる成分は、Ｌａ２Ｏ３、ＺｒＯ２、Ｎｂ２Ｏ５などである。これらの成分の含有量を適宜調整することでガラス転移温度Ｔｇを制御できる。
【００８７】
＜再加熱時の安定性＞
第１実施形態に係る光学ガラスにおいて、ガラス転移温度Ｔｇで１０分間加熱し、さらにそのＴｇよりも１４０〜２５０℃高い温度で１０分間加熱したときの、１ｇあたりに観察される結晶数は、好ましくは２０個以下、より好ましくは１０個以下である。
【００８８】
なお、再加熱時の安定性は以下のように測定する。１ｃｍ×１ｃｍ×０．８ｃｍの大きさのガラス試料を、そのガラス試料のガラス転移温度Ｔｇに設定した第１の試験炉で１０分間加熱し、さらにそのガラス転移温度Ｔｇよりも１４０〜２５０℃高い温度に設定した第２の試験炉で１０分間加熱した後、結晶の有無を光学顕微鏡（観察倍率：１０〜１００倍）で確認する。そして、１ｇあたりの結晶数を測定する。また、ガラスの白濁の有無を目視で確認する。
【００８９】
（光学ガラスの製造）
第１実施形態に係る光学ガラスは、上記所定の組成となるようにガラス原料を調合し、調合したガラス原料により公知のガラス製造方法に従って作製すればよい。例えば、複数種の化合物を調合し、十分混合してバッチ原料とし、バッチ原料を石英坩堝や白金坩堝中に入れて粗熔解（ラフメルト）する。粗熔解によって得られた熔融物を急冷、粉砕してカレットを作製する。さらにカレットを白金坩堝中に入れて加熱、再熔融（リメルト）して熔融ガラスとし、さらに清澄、均質化した後に熔融ガラスを成形し、徐冷して光学ガラスを得る。熔融ガラスの成形、徐冷には、公知の方法を適用すればよい。
【００９０】
なお、ガラス中に所望のガラス成分を所望の含有量となるように導入することができれば、バッチ原料を調合するときに使用する化合物は特に限定されないが、このような化合物として、酸化物、炭酸塩、硝酸塩、水酸化物、フッ化物等が挙げられる。
【００９１】
（光学素子等の製造）
第１実施形態に係る光学ガラスを使用して光学素子を作製するには、公知の方法を適用すればよい。例えば、上記光学ガラスの製造において、熔融ガラスを鋳型に流し込んで板状に成形し、本発明に係る光学ガラスからなるガラス素材を作製する。得られたガラス素材を適宜、切断、研削、研磨し、プレス成形に適した大きさ、形状のカットピースを作製する。カットピースを加熱、軟化して、公知の方法でプレス成形（リヒートプレス）し、光学素子の形状に近似する光学素子ブランクを作製する。光学素子ブランクをアニールし、公知の方法で研削、研磨して光学素子を作製する。
【００９２】
作製した光学素子の光学機能面には使用目的に応じて、反射防止膜、全反射膜などをコーティングしてもよい。
【００９３】
本発明の一態様によれば、上記光学ガラスからなる光学素子を提供することができる。光学素子の種類としては、球面レンズ、非球面レンズ等のレンズ、プリズム、回折格子等を例示することができる。レンズの形状としては、両凸レンズ、平凸レンズ、両凹レンズ、平凹レンズ、凸メニスカスレンズ、凹メニスカスレンズ等の諸形状を例示することができる。光学素子は、上記光学ガラスからなるガラス成形体を加工する工程を含む方法により製造することができる。加工としては、切断、切削、粗研削、精研削、研磨等を例示することができる。こうした加工を行う際、上記ガラスを使用することにより、破損を軽減することができ、高品質の光学素子を安定して供給することができる。
【００９４】
第２実施形態
第２実施形態に係る光学ガラスは、
Ｎｂ２Ｏ５の含有量に対するＳｉＯ２の含有量の質量比［ＳｉＯ２／Ｎｂ２Ｏ５］が１．０５より大きく、
Ｎｂ２Ｏ５の含有量に対するＺｒＯ２の含有量の質量比［ＺｒＯ２／Ｎｂ２Ｏ５］が０．２５より大きく、
ＳｉＯ２およびＢ２Ｏ３の合計含有量に対するＴｉＯ２およびＮｂ２Ｏ５の合計含有量の質量比［（ＴｉＯ２＋Ｎｂ２Ｏ５）／（ＳｉＯ２＋Ｂ２Ｏ３）］が０．６５より大きく、
ＴｉＯ２およびＢａＯの合計含有量［ＴｉＯ２＋ＢａＯ］が１０質量％より小さく、
ＴｉＯ２およびＮｂ２Ｏ５の合計含有量に対するＴａ２Ｏ５の含有量の質量比［Ｔａ２Ｏ５／（ＴｉＯ２＋Ｎｂ２Ｏ５）］が０．３より小さく、
さらに、下記（ｃ）および（ｄ）のうち１以上を満たす。
（ｃ）Ｌｉ２Ｏ、Ｎａ２ＯおよびＫ２Ｏの合計含有量Ｒ２Ｏが１．１質量％より大きい。
（ｄ）Ｌｉ２Ｏ、Ｎａ２ＯおよびＫ２Ｏの合計含有量Ｒ２ＯとＭｇＯ、ＣａＯ、ＳｒＯおよびＢａＯの合計含有量Ｒ’Ｏとの合計含有量に対する合計含有量Ｒ２Ｏの質量比［Ｒ２Ｏ／（Ｒ２Ｏ＋Ｒ’Ｏ）］が０．０５より大きい。
【００９５】
第２実施形態に係る光学ガラスにおいて、Ｎｂ２Ｏ５の含有量に対するＳｉＯ２の含有量の質量比［ＳｉＯ２／Ｎｂ２Ｏ５］は１．０５より大きい。質量比［ＳｉＯ２／Ｎｂ２Ｏ５］の下限は、好ましくは１．０９であり、さらには１．１１、１．１５、１．１７の順により好ましい。また、質量比［ＳｉＯ２／Ｎｂ２Ｏ５］の上限は、好ましくは２．１０であり、さらには２．０５、２．００、１．９５の順により好ましい。質量比［ＳｉＯ２／Ｎｂ２Ｏ５］を上記範囲とすることで、ガラスの比重を低減しつつ、所望の光学恒数（屈折率ｎｄ、アッベ数νｄ）を維持できる。
【００９６】
第２実施形態に係る光学ガラスにおいて、Ｎｂ２Ｏ５の含有量に対するＺｒＯ２の含有量の質量比［ＺｒＯ２／Ｎｂ２Ｏ５］は０．２５より大きい。質量比［ＺｒＯ２／Ｎｂ２Ｏ５］の下限は、好ましくは０．２６であり、さらには０．２７、０．２８、０．２９、０．３０、０．３０５、０．３１０、０．３１５の順により好ましい。また、質量比［ＺｒＯ２／Ｎｂ２Ｏ５］の上限は、好ましくは０．６５であり、さらには０．６１、０．５７、０．５３の順により好ましい。質量比［ＺｒＯ２／Ｎｂ２Ｏ５］の下限を上記範囲とすることで、部分分散比Ｐｇ，Ｆを低減し、また原料コストを低減でき、所望の光学恒数および溶解性を維持できる。
【００９７】
第２実施形態に係る光学ガラスにおいて、ＳｉＯ２およびＢ２Ｏ３の合計含有量に対するＴｉＯ２およびＮｂ２Ｏ５の合計含有量の質量比［（ＴｉＯ２＋Ｎｂ２Ｏ５）／（ＳｉＯ２＋Ｂ２Ｏ３）］は０．６５より大きい。質量比［（ＴｉＯ２＋Ｎｂ２Ｏ５）／（ＳｉＯ２＋Ｂ２Ｏ３）］の下限は、好ましくは０．６６であり、さらには０．６７、０．７０、０．７３、０．７６、０．８０、０．８３、０．８６、０．８８の順により好ましい。また、質量比［（ＴｉＯ２＋Ｎｂ２Ｏ５）／（ＳｉＯ２＋Ｂ２Ｏ３）］の上限は、好ましくは１．２０であり、さらには１．１４、１．１２、１．１０の順により好ましい。質量比［（ＴｉＯ２＋Ｎｂ２Ｏ５）／（ＳｉＯ２＋Ｂ２Ｏ３）］を上記範囲とすることで、ガラスの熱的安定性を維持でき、所望の光学恒数を得ることができる。
【００９８】
第２実施形態に係る光学ガラスにおいて、ＴｉＯ２およびＢａＯの合計含有量［ＴｉＯ２＋ＢａＯ］は１０％より小さい。合計含有量［ＴｉＯ２＋ＢａＯ］の上限は、好ましくは８．０％であり、さらには７．８％、７．６％、７．４％の順により好ましい。また、合計含有量［ＴｉＯ２＋ＢａＯ］の下限は、好ましくは０％であり、さらには１％、２％、３％の順により好ましい。合計含有量［ＴｉＯ２＋ＢａＯ］の上限を上記範囲とすることで、部分分散比Ｐｇ，Ｆを低減し、またガラスの比重を低減できる。
【００９９】
第２実施形態に係る光学ガラスにおいて、ＴｉＯ２およびＮｂ２Ｏ５の合計含有量に対するＴａ２Ｏ５の含有量の質量比［Ｔａ２Ｏ５／（ＴｉＯ２＋Ｎｂ２Ｏ５）］は０．３より小さい。質量比［Ｔａ２Ｏ５／（ＴｉＯ２＋Ｎｂ２Ｏ５）］の上限は、好ましくは０．２５であり、さらには０．２０、０．１５の順により好ましい。また、質量比［Ｔａ２Ｏ５／（ＴｉＯ２＋Ｎｂ２Ｏ５）］の下限は、好ましくは０であり、さらには０．０５、０．０７、０．１０の順により好ましい。質量比［Ｔａ２Ｏ５／（ＴｉＯ２＋Ｎｂ２Ｏ５）］は０でもよい。質量比［Ｔａ２Ｏ５／（ＴｉＯ２＋Ｎｂ２Ｏ５）］の上限を上記範囲とすることで、ガラスの比重を低減し、また原料コストを低減できる。
【０１００】
第２実施形態に係る光学ガラスは、下記（ｃ）および（ｄ）のうち１以上を満たす。
（ｃ）Ｌｉ２Ｏ、Ｎａ２ＯおよびＫ２Ｏの合計含有量Ｒ２Ｏが１．１％より大きい。
（ｄ）Ｌｉ２Ｏ、Ｎａ２ＯおよびＫ２Ｏの合計含有量Ｒ２ＯとＭｇＯ、ＣａＯ、ＳｒＯおよびＢａＯの合計含有量Ｒ’Ｏとの合計含有量に対する合計含有量Ｒ２Ｏの質量比［Ｒ２Ｏ／（Ｒ２Ｏ＋Ｒ’Ｏ）］が０．０５より大きい。
【０１０１】
すなわち、第２実施形態に係る光学ガラスでは、Ｌｉ２Ｏ、Ｎａ２ＯおよびＫ２Ｏの合計含有量Ｒ２Ｏを１．１％より大きくすることができる。合計含有量Ｒ２Ｏは好ましくは９％より大きく、その下限は１５．０％、１５．５％、１６．０％、１６．５％の順により好ましい。また、合計含有量Ｒ２Ｏの上限は、好ましくは２２．０％であり、さらには２１．７％、２１．４％、２１．１％の順により好ましい。合計含有量Ｒ２Ｏを上記範囲とすることで、ガラスの比重を低減し、またガラスの再加熱時の安定性を維持できる。
【０１０２】
また、第２実施形態に係る光学ガラスでは、Ｌｉ２Ｏ、Ｎａ２ＯおよびＫ２Ｏの合計含有量Ｒ２ＯとＭｇＯ、ＣａＯ、ＳｒＯおよびＢａＯの合計含有量Ｒ’Ｏとの合計含有量に対する合計含有量Ｒ２Ｏの質量比［Ｒ２Ｏ／（Ｒ２Ｏ＋Ｒ’Ｏ）］を０．０５より大きくすることができる。質量比［Ｒ２Ｏ／（Ｒ２Ｏ＋Ｒ’Ｏ）］は好ましくは０．６より大きく、その下限は０．８０、０．８２、０．８４、０．８６の順により好ましい。また、質量比［Ｒ２Ｏ／（Ｒ２Ｏ＋Ｒ’Ｏ）］の上限は、好ましくは１．００であり、さらには０．９９、０．９８、０．９５の順により好ましい。質量比［Ｒ２Ｏ／（Ｒ２Ｏ＋Ｒ’Ｏ）］を上記範囲とすることで、ガラスの比重を低減し、またガラスの再加熱時の安定性を維持できる。
【０１０３】
第２実施形態に係る光学ガラスにおいて、Ｎｂ２Ｏ５の含有量に対するＺｎＯの含有量の質量比［ＺｎＯ／Ｎｂ２Ｏ５］は、好ましくは０．１４未満であり、その上限は０．１２５、０．１１５、０．１０５の順により好ましい。また、質量比［ＺｎＯ／Ｎｂ２Ｏ５］の下限は、好ましくは０であり、さらには０．０２、０．０５、０．０７の順により好ましい。質量比［ＺｎＯ／Ｎｂ２Ｏ５］は０でもよい。質量比［ＺｎＯ／Ｎｂ２Ｏ５］の上限を上記範囲とすることで、ガラスの比重を低減でき所望の光学恒数が得られる。
【０１０４】
第２実施形態に係る光学ガラスにおいて、上記以外のガラス成分の含有量および比率については、第１実施形態と同様とすることができる。また、第２実施形態におけるガラス特性、光学ガラスの製造および光学素子等の製造についても、第１実施形態と同様とすることができる。
【０１０５】
第３実施形態
第３実施形態に係る光学ガラスは、
Ｎｂ２Ｏ５の含有量に対するＳｉＯ２の含有量の質量比［ＳｉＯ２／Ｎｂ２Ｏ５］が１．０５より大きく、
Ｎｂ２Ｏ５の含有量に対するＺｒＯ２の含有量の質量比［ＺｒＯ２／Ｎｂ２Ｏ５］が０．２５より大きく、
ＳｉＯ２およびＢ２Ｏ３の合計含有量に対するＴｉＯ２およびＮｂ２Ｏ５の合計含有量の質量比［（ＴｉＯ２＋Ｎｂ２Ｏ５）／（ＳｉＯ２＋Ｂ２Ｏ３）］が０．６５より大きく、
ＴｉＯ２およびＢａＯの合計含有量［ＴｉＯ２＋ＢａＯ］が１０質量％より小さく、
Ｎｂ２Ｏ５の含有量に対するＺｎＯの含有量の質量比［ＺｎＯ／Ｎｂ２Ｏ５］が０．１４より小さく、
さらに、下記（ｅ）および（ｆ）のうち１以上を満たす。
（ｅ）Ｌｉ２Ｏ、Ｎａ２ＯおよびＫ２Ｏの合計含有量Ｒ２Ｏが１．１質量％より大きい。
（ｆ）Ｌｉ２Ｏ、Ｎａ２ＯおよびＫ２Ｏの合計含有量Ｒ２ＯとＭｇＯ、ＣａＯ、ＳｒＯおよびＢａＯの合計含有量Ｒ’Ｏとの合計含有量に対する合計含有量Ｒ２Ｏの質量比［Ｒ２Ｏ／（Ｒ２Ｏ＋Ｒ’Ｏ）］が０．０５より大きい。
【０１０６】
第３実施形態に係る光学ガラスにおいて、Ｎｂ２Ｏ５の含有量に対するＳｉＯ２の含有量の質量比［ＳｉＯ２／Ｎｂ２Ｏ５］は１．０５より大きい。質量比［ＳｉＯ２／Ｎｂ２Ｏ５］の下限は、好ましくは１．０９であり、さらには１．１１、１．１５、１．１７の順により好ましい。また、質量比［ＳｉＯ２／Ｎｂ２Ｏ５］の上限は、好ましくは２．１０であり、さらには２．０５、２．００、１．９５の順により好ましい。質量比［ＳｉＯ２／Ｎｂ２Ｏ５］を上記範囲とすることで、ガラスの比重を低減しつつ、所望の光学恒数（屈折率ｎｄ、アッベ数νｄ）を維持できる。
【０１０７】
第３実施形態に係る光学ガラスにおいて、Ｎｂ２Ｏ５の含有量に対するＺｒＯ２の含有量の質量比［ＺｒＯ２／Ｎｂ２Ｏ５］は０．２５より大きい。質量比［ＺｒＯ２／Ｎｂ２Ｏ５］の下限は、好ましくは０．２６であり、さらには０．２７、０．２８、０．２９、０．３０、０．３０５、０．３１０、０．３１５の順により好ましい。また、質量比［ＺｒＯ２／Ｎｂ２Ｏ５］の上限は、好ましくは０．６５であり、さらには０．６１、０．５７、０．５３の順により好ましい。質量比［ＺｒＯ２／Ｎｂ２Ｏ５］の下限を上記範囲とすることで、部分分散比Ｐｇ，Ｆを低減し、また原料コストを低減でき、所望の光学恒数および溶解性を維持できる。
【０１０８】
第３実施形態に係る光学ガラスにおいて、ＳｉＯ２およびＢ２Ｏ３の合計含有量に対するＴｉＯ２およびＮｂ２Ｏ５の合計含有量の質量比［（ＴｉＯ２＋Ｎｂ２Ｏ５）／（ＳｉＯ２＋Ｂ２Ｏ３）］は０．６５より大きい。質量比［（ＴｉＯ２＋Ｎｂ２Ｏ５）／（ＳｉＯ２＋Ｂ２Ｏ３）］の下限は、好ましくは０．６６であり、さらには０．６７、０．７０、０．７３、０．７６、０．８０、０．８３、０．８６、０．８８の順により好ましい。また、質量比［（ＴｉＯ２＋Ｎｂ２Ｏ５）／（ＳｉＯ２＋Ｂ２Ｏ３）］の上限は、好ましくは１．２０であり、さらには１．１４、１．１２、１．１０の順により好ましい。質量比［（ＴｉＯ２＋Ｎｂ２Ｏ５）／（ＳｉＯ２＋Ｂ２Ｏ３）］を上記範囲とすることで、ガラスの熱的安定性を維持でき、所望の光学恒数を得ることができる。
【０１０９】
第３実施形態に係る光学ガラスにおいて、ＴｉＯ２およびＢａＯの合計含有量［ＴｉＯ２＋ＢａＯ］は１０％より小さい。合計含有量［ＴｉＯ２＋ＢａＯ］の上限は、好ましくは８．０％であり、さらには７．８％、７．６％、７．４％の順により好ましい。また、合計含有量［ＴｉＯ２＋ＢａＯ］の下限は、好ましくは０％であり、さらには１％、２％、３％の順により好ましい。合計含有量［ＴｉＯ２＋ＢａＯ］の上限を上記範囲とすることで、部分分散比Ｐｇ，Ｆを低減し、またガラスの比重を低減できる。
【０１１０】
第３実施形態に係る光学ガラスにおいて、Ｎｂ２Ｏ５の含有量に対するＺｎＯの含有量の質量比［ＺｎＯ／Ｎｂ２Ｏ５］は０．１４より小さい。Ｎｂ２Ｏ５の上限は、好ましくは０．１２５であり、さらには０．１１５、０．１０５の順により好ましい。また、質量比［ＺｎＯ／Ｎｂ２Ｏ５］の下限は、好ましくは０であり、さらには０．０２、０．０５、０．０７の順により好ましい。質量比［ＺｎＯ／Ｎｂ２Ｏ５］は０でもよい。質量比［ＺｎＯ／Ｎｂ２Ｏ５］の上限を上記範囲とすることで、ガラスの比重を低減でき所望の光学恒数が得られる。
【０１１１】
第３実施形態に係る光学ガラスは、下記（ｅ）および（ｆ）のうち１以上を満たす。
（ｅ）Ｌｉ２Ｏ、Ｎａ２ＯおよびＫ２Ｏの合計含有量Ｒ２Ｏが１．１％より大きい。
（ｆ）Ｌｉ２Ｏ、Ｎａ２ＯおよびＫ２Ｏの合計含有量Ｒ２ＯとＭｇＯ、ＣａＯ、ＳｒＯおよびＢａＯの合計含有量Ｒ’Ｏとの合計含有量に対する合計含有量Ｒ２Ｏの質量比［Ｒ２Ｏ／（Ｒ２Ｏ＋Ｒ’Ｏ）］が０．０５より大きい。
【０１１２】
すなわち、第３実施形態に係る光学ガラスでは、Ｌｉ２Ｏ、Ｎａ２ＯおよびＫ２Ｏの合計含有量Ｒ２Ｏを１．１％より大きくすることができる。合計含有量Ｒ２Ｏは好ましくは９％より大きく、その下限は１５．０％、１５．５％、１６．０％、１６．５％の順により好ましい。また、合計含有量Ｒ２Ｏの上限は、好ましくは２２．０％であり、さらには２１．７％、２１．４％、２１．１％の順により好ましい。合計含有量Ｒ２Ｏを上記範囲とすることで、ガラスの比重を低減し、またガラスの再加熱時の安定性を維持できる。
【０１１３】
また、第３実施形態に係る光学ガラスでは、Ｌｉ２Ｏ、Ｎａ２ＯおよびＫ２Ｏの合計含有量Ｒ２ＯとＭｇＯ、ＣａＯ、ＳｒＯおよびＢａＯの合計含有量Ｒ’Ｏとの合計含有量に対する合計含有量Ｒ２Ｏの質量比［Ｒ２Ｏ／（Ｒ２Ｏ＋Ｒ’Ｏ）］を０．０５より大きくすることができる。質量比［Ｒ２Ｏ／（Ｒ２Ｏ＋Ｒ’Ｏ）］は好ましくは０．６より大きく、その下限は０．８０、０．８２、０．８４、０．８６の順により好ましい。また、質量比［Ｒ２Ｏ／（Ｒ２Ｏ＋Ｒ’Ｏ）］の上限は、好ましくは０．９５であり、さらには０．９８、０．９９、１．００の順により好ましい。質量比［Ｒ２Ｏ／（Ｒ２Ｏ＋Ｒ’Ｏ）］を上記範囲とすることで、ガラスの比重を低減し、またガラスの再加熱時の安定性を維持できる。
【０１１４】
第３実施形態に係る光学ガラスにおいて、ＴｉＯ２およびＮｂ２Ｏ５の合計含有量に対するＴａ２Ｏ５の含有量の質量比［Ｔａ２Ｏ５／（ＴｉＯ２＋Ｎｂ２Ｏ５）］は、好ましくは０．３未満であり、その上限は０．２５、０．２０、０．１５の順により好ましい。また、質量比［Ｔａ２Ｏ５／（ＴｉＯ２＋Ｎｂ２Ｏ５）］の下限は、好ましくは０であり、さらには０．０５、０．０７、０．１０の順により好ましい。質量比［Ｔａ２Ｏ５／（ＴｉＯ２＋Ｎｂ２Ｏ５）］は０でもよい。質量比［Ｔａ２Ｏ５／（ＴｉＯ２＋Ｎｂ２Ｏ５）］の上限を上記範囲とすることで、ガラスの比重を低減し、また原料コストを低減できる。
【０１１５】
第３実施形態に係る光学ガラスにおいて、上記以外のガラス成分の含有量および比率については、第１実施形態と同様とすることができる。また、第３実施形態におけるガラス特性、光学ガラスの製造および光学素子等の製造についても、第１実施形態と同様とすることができる。
【０１１６】
第４実施形態
第４実施形態に係る光学ガラスは、
アッベ数νｄが３０〜３６であり、
比重が３．１９以下であり、
部分分散比Ｐｇ，Ｆの偏差ΔＰｇ，Ｆが０．００１５以下である。
【０１１７】
第４実施形態に係る光学ガラスにおいて、アッベ数νｄは３０〜３６である。アッベ数νｄは、３０．５〜３５．８、または３１〜３５．５とすることもできる。相対的にアッベ数νｄを低くする成分は、Ｎｂ２Ｏ５、ＴｉＯ２、ＺｒＯ２、Ｔａ２Ｏ５である。相対的にアッベ数νｄを高くする成分は、ＳｉＯ2、Ｂ２Ｏ３、Ｌｉ２Ｏ、Ｎａ２Ｏ、Ｋ２Ｏ、Ｌａ２Ｏ３、ＢａＯ、ＣａＯ、ＳｒＯである。これらの成分の含有量を適宜調整することでアッベ数νｄを制御できる。
【０１１８】
第４実施形態に係る光学ガラスにおいて、比重は３．１９以下である。比重は、好ましくは３．１８以下であり、さらには３．１７以下、３．１６以下の順により好ましい。比重は小さいほど好ましく、下限は特に限定されないが、一般的には３．０５程度である。
【０１１９】
第４実施形態に係る光学ガラスにおいて、部分分散比Ｐｇ，Ｆの偏差ΔＰｇ，Ｆは０．００１５以下である。偏差ΔＰｇ，Ｆの上限は、好ましくは０．００１２であり、さらには０．００１０、０．０００８の順により好ましい。また、偏差ΔＰｇ，Ｆの下限は、好ましくは−０．００６０であり、さらにはー０．００４８、−０．００４５、―０．００４２、−０．００４０、−０．００３５、−０．００２５の順により好ましい。
【０１２０】
一般に部分分散比Ｐｇ，Ｆはアッベ数νｄの増加とともに減少傾向を示す。そのため、第４実施形態では、部分分散比Ｐｇ，Ｆ自体ではなく、先に説明したΔＰｇ，Ｆを用いて部分分散比Ｐｇ，Ｆを規定する。上記アッベ数νｄにおいてΔＰｇ，Ｆを０．００１５以下にすることにより、高次の色収差補正に好適な光学ガラスを提供することができる。さらに、比重が３．１９以下であることにより、光学素子の軽量化を図ることができる。
【０１２１】
次に、第４実施形態に係る光学ガラスにおける、ガラス成分の含有量および比率の好ましい態様を以下に詳述する。
【０１２２】
第４実施形態に係る光学ガラスにおいて、Ｎｂ２Ｏ５の含有量に対するＳｉＯ２の含有量の質量比［ＳｉＯ２／Ｎｂ２Ｏ５］は、好ましくは１．０５より大きく、その下限は１．０９、１．１１、１．１５、１．１７の順により好ましい。また、質量比［ＳｉＯ２／Ｎｂ２Ｏ５］の上限は、好ましくは１．５０であり、さらには１．４８、１．４６、１．４４の順により好ましい。質量比［ＳｉＯ２／Ｎｂ２Ｏ５］を上記範囲とすることで、ガラスの比重を低減しつつ、所望の光学恒数（屈折率ｎｄ、アッベ数νｄ）を維持できる。
【０１２３】
第４実施形態に係る光学ガラスにおいて、Ｎｂ２Ｏ５の含有量に対するＺｒＯ２の含有量の質量比［ＺｒＯ２／Ｎｂ２Ｏ５］は、好ましくは０．２５より大きく、その下限は０．２６、０．２７、０．２８、０．２９、０．３０、０．３０５、０．３１０、０．３１５の順により好ましい。また、質量比［ＺｒＯ２／Ｎｂ２Ｏ５］の上限は、好ましくは０．５０であり、さらには０．４７、０．４４、０．４１の順により好ましい。質量比［ＺｒＯ２／Ｎｂ２Ｏ５］の下限を上記範囲とすることで、部分分散比Ｐｇ，Ｆを低減し、また原料コストを低減でき、所望の光学恒数および溶解性を維持できる。
【０１２４】
第４実施形態に係る光学ガラスにおいて、ＳｉＯ２およびＢ２Ｏ３の合計含有量に対するＴｉＯ２およびＮｂ２Ｏ５の合計含有量の質量比［（ＴｉＯ２＋Ｎｂ２Ｏ５）／（ＳｉＯ２＋Ｂ２Ｏ３）］は、好ましくは０．６５より大きく、その下限は０．６６、０．６７、０．６９、０．７１、０．７３、０．７６、０．８０、０．８３、０．８６、０．８８の順により好ましい。また、質量比［（ＴｉＯ２＋Ｎｂ２Ｏ５）／（ＳｉＯ２＋Ｂ２Ｏ３）］の上限は、好ましくは１．２０であり、さらには１．１４、１．１２、１．１０の順により好ましい。質量比［（ＴｉＯ２＋Ｎｂ２Ｏ５）／（ＳｉＯ２＋Ｂ２Ｏ３）］を上記範囲とすることで、ガラスの熱的安定性を維持でき、所望の光学恒数を得ることができる。
【０１２５】
第４実施形態に係る光学ガラスにおいて、ＴｉＯ２およびＢａＯの合計含有量［ＴｉＯ２＋ＢａＯ］は、好ましくは１０％未満であり、その上限は８．０％、７．８％、７．６％、７．４％の順により好ましい。また、合計含有量［ＴｉＯ２＋ＢａＯ］の下限は、好ましくは０％であり、さらには１％、２％、３％の順により好ましい。合計含有量［ＴｉＯ２＋ＢａＯ］の上限を上記範囲とすることで、部分分散比Ｐｇ，Ｆを低減し、またガラスの比重を低減できる。
【０１２６】
第４実施形態に係る光学ガラスにおいて、ＴｉＯ２およびＮｂ２Ｏ５の合計含有量に対するＴａ２Ｏ５の含有量の質量比［Ｔａ２Ｏ５／（ＴｉＯ２＋Ｎｂ２Ｏ５）］は、好ましくは０．３未満であり、その上限は０．２５、０．２０、０．１５の順により好ましい。また、質量比［Ｔａ２Ｏ５／（ＴｉＯ２＋Ｎｂ２Ｏ５）］の下限は、好ましくは０であり、さらには０．０５、０．０７、０．１０の順により好ましい。質量比［Ｔａ２Ｏ５／（ＴｉＯ２＋Ｎｂ２Ｏ５）］は０でもよい。質量比［Ｔａ２Ｏ５／（ＴｉＯ２＋Ｎｂ２Ｏ５）］の上限を上記範囲とすることで、ガラスの比重を低減し、また原料コストを低減できる。
【０１２７】
第４実施形態に係る光学ガラスにおいて、Ｎｂ２Ｏ５の含有量に対するＺｎＯの含有量の質量比［ＺｎＯ／Ｎｂ２Ｏ５］は、好ましくは０．１４未満であり、その上限は０．１２５、０．１１５、０．１０５の順により好ましい。また、質量比［ＺｎＯ／Ｎｂ２Ｏ５］の下限は、好ましくは０であり、さらには０．０２、０．０５、０．０７の順により好ましい。質量比［ＺｎＯ／Ｎｂ２Ｏ５］は０でもよい。質量比［ＺｎＯ／Ｎｂ２Ｏ５］の上限を上記範囲とすることで、ガラスの比重を低減でき所望の光学恒数が得られる。
【０１２８】
第４実施形態に係る光学ガラスは、好ましくは下記（ｇ）および（ｈ）のうち１以上を満たす。
（ｇ）Ｌｉ２Ｏ、Ｎａ２ＯおよびＫ２Ｏの合計含有量Ｒ２Ｏが１．１％より大きい。
（ｈ）Ｌｉ２Ｏ、Ｎａ２ＯおよびＫ２Ｏの合計含有量Ｒ２ＯとＭｇＯ、ＣａＯ、ＳｒＯおよびＢａＯの合計含有量Ｒ’Ｏとの合計含有量に対する合計含有量Ｒ２Ｏの質量比［Ｒ２Ｏ／（Ｒ２Ｏ＋Ｒ’Ｏ）］が０．０５より大きい。
【０１２９】
すなわち、第４実施形態に係る光学ガラスでは、Ｌｉ２Ｏ、Ｎａ２ＯおよびＫ２Ｏの合計含有量Ｒ２Ｏを１．１％より大きくすることができる。合計含有量Ｒ２Ｏは好ましくは９％より大きく、その下限は１５．０％、１５．５％、１６．０％、１６．５％の順により好ましい。また、合計含有量Ｒ２Ｏの上限は、好ましくは２２．０％であり、さらには２１．７％、２１．４％、２１．１％の順により好ましい。合計含有量Ｒ２Ｏを上記範囲とすることで、ガラスの比重を低減し、またガラスの再加熱時の安定性を維持できる。
【０１３０】
また、第４実施形態に係る光学ガラスでは、Ｌｉ２Ｏ、Ｎａ２ＯおよびＫ２Ｏの合計含有量Ｒ２ＯとＭｇＯ、ＣａＯ、ＳｒＯおよびＢａＯの合計含有量Ｒ’Ｏとの合計含有量に対する合計含有量Ｒ２Ｏの質量比［Ｒ２Ｏ／（Ｒ２Ｏ＋Ｒ’Ｏ）］を０．０５より大きくすることができる。質量比［Ｒ２Ｏ／（Ｒ２Ｏ＋Ｒ’Ｏ）］は好ましくは０．６より大きく、その下限は０．８０、０．８２、０．８４、０．８６の順により好ましい。また、質量比［Ｒ２Ｏ／（Ｒ２Ｏ＋Ｒ’Ｏ）］の上限は、好ましくは０．９５であり、さらには０．９８、０．９９、１．００の順により好ましい。質量比［Ｒ２Ｏ／（Ｒ２Ｏ＋Ｒ’Ｏ）］を上記範囲とすることで、ガラスの比重を低減し、またガラスの再加熱時の安定性を維持できる。
【０１３１】
第４実施形態に係る光学ガラスにおいて、上記以外のガラス成分の含有量および比率については、第１実施形態と同様とすることができる。また、第４実施形態における上記以外のガラス特性、光学ガラスの製造および光学素子等の製造についても、第１実施形態と同様とすることができる。
また、第４実施形態において、第１〜第３実施形態の構成のうち、任意のものを採用してもよい。
【実施例】
【０１３２】
以下に、本発明を実施例により更に詳細に説明する。ただし、本発明は実施例に示す態様に限定されるものではない。
【０１３３】
（実施例１）
表１、表２−１〜２−２に示すガラス組成を有するガラスサンプルを以下の手順で作製し、各種評価を行った。
【０１３４】
［光学ガラスの製造］
まず、ガラスの構成成分に対応する酸化物、水酸化物、炭酸塩、および硝酸塩を原材料として準備し、得られる光学ガラスのガラス組成が、表１に示す各組成となるように上記原材料を秤量、調合して、原材料を十分に混合した。こうして得られた調合原料（バッチ原料）を、白金坩堝に投入し、１３５０℃〜１４００℃で２時間加熱して熔融ガラスとし、攪拌して均質化を図り、清澄してから、熔融ガラスを適当な温度に予熱した金型に鋳込んだ。鋳込んだガラスを、ガラス転移温度Ｔｇより１００℃低い温度で３０分間熱処理し、炉内で室温まで放冷することにより、ガラスサンプルを得た。
【０１３５】
［ガラス成分組成の確認］
得られたガラスサンプルについて、誘導結合プラズマ発光分光分析法（ＩＣＰ−ＡＥＳ）で各ガラス成分の含有量を測定し、表１に示す各組成のとおりであることを確認した。
【０１３６】
［再加熱時の安定性］
得られたガラスサンプルを１ｃｍ×１ｃｍ×０．８ｃｍの大きさに切断し、そのガラスサンプルのガラス転移温度Ｔｇに設定した第１の試験炉で１０分間加熱し、さらにそのガラス転移温度Ｔｇよりも１４０〜２５０℃高い温度に設定した第２の試験炉で１０分間加熱した。その後、結晶の有無を光学顕微鏡（観察倍率：１０〜１００倍）で確認した。そして、１ｇあたりの結晶数を測定した。ガラスの白濁の有無は目視で確認した。１ｇあたりの結晶数が２０個以下で白濁も確認されなかった場合は「可」、１ｇあたりの結晶数が２０個より多い、もしくは白濁の少なくとも一方が確認された場合は「不可」と判定した。結果を表３−１〜３−２に示す。
【０１３７】
［光学特性の測定］
得られたガラスサンプルを、さらにガラス転移温度Ｔｇ付近で約３０分から約２時間アニール処理した後、炉内で降温速度−３０℃／時間で室温まで冷却してアニールサンプルを得た。得られたアニールサンプルについて、屈折率ｎｄ、ｎｇ、ｎＦおよびｎＣ、アッベ数νｄ、部分分散比Ｐｇ，Ｆ、比重、ガラス転移温度Ｔｇ、λ８０、λ７０およびλ５を測定した。結果を表３−１〜３−２に示す。
（ｉ）屈折率ｎｄ、ｎｇ、ｎＦ、ｎＣおよびアッベ数νｄ
上記アニールサンプルについて、ＪＩＳ規格  ＪＩＳ  Ｂ  ７０７１−１の屈折率測定法により、屈折率ｎｄ、ｎｇ、ｎＦ、ｎＣを測定し、下記式に基づきアッベ数νｄを算出した。
νｄ＝（ｎｄ−１）／（ｎＦ−ｎＣ）
【０１３８】
（ii）部分分散比Ｐｇ，Ｆ
ｇ線、Ｆ線、ｃ線における各屈折率ｎｇ、ｎＦ、ｎＣを用いて、下記式に基づき部分分散比Ｐｇ，Ｆを算出した。
Ｐｇ，Ｆ＝（ｎｇ−ｎＦ）／（ｎＦ−ｎＣ）
【０１３９】
（iii）部分分散比Ｐｇ，Ｆの偏差ΔＰｇ，Ｆ
部分分散比Ｐｇ，Ｆおよびアッベ数νｄを用いて、下記式に基づき算出した。
ΔＰｇ，Ｆ＝Ｐｇ，Ｆ＋（０．００１８×νｄ）−０．６４８３
【０１４０】
（iv）比重
比重は、アルキメデス法により測定した。
【０１４１】
（v）液相温度ＬＴ
ガラスを所定温度に加熱された炉内に入れて約２時間保持し、冷却後、ガラス内部を４０〜１００倍の光学顕微鏡で観察し、結晶の有無から液相温度を決定した。
【０１４２】
（vi）ガラス転移温度Ｔｇ
ガラス転移温度Ｔｇは、ＮＥＴＺＳＣＨ  ＪＡＰＡＮ社製の示差走査熱量分析装置（ＤＳＣ３３００ＳＡ）を使用し、昇温速度１０℃／分にて測定した。
【０１４３】
（vii）λ８０、λ７０、λ５
上記アニールサンプルを、厚さ１０ｍｍで、互いに平行かつ光学研磨された平面を有するように加工し、波長２８０ｎｍから７００ｎｍまでの波長域における分光透過率を測定した。光学研磨された一方の平面に垂直に入射する光線の強度を強度Ａとし、他方の平面から出射する光線の強度を強度Ｂとして、分光透過率Ｂ／Ａを算出した。分光透過率が８０％になる波長をλ８０とし、分光透過率Ｂ／Ａを算出した。分光透過率が７０％になる波長をλ７０とし、分光透過率が５％になる波長をλ５とした。なお、分光透過率には試料表面における光線の反射損失も含まれる。
【０１４４】
【表１】
2019116414.tif 000002
【０１４５】
【表２−１】
2019116414.tif 000003
【０１４６】
【表２−２】
2019116414.tif 000004
【０１４７】
【表３−１】
2019116414.tif 000005
【０１４８】
【表３−２】
2019116414.tif 000006
【０１４９】
（実施例２）
実施例１において作製した各光学ガラスを用いて、公知の方法により、レンズブランクを作製し、レンズブランクを研磨等の公知方法により加工して各種レンズを作製した。
作製した光学レンズは、両凸レンズ、両凹レンズ、平凸レンズ、平凹レンズ、凹メニスカスレンズ、凸メニスカスレンズ等の各種レンズである。
各種レンズは、他種の光学ガラスからなるレンズと組合せることにより、二次の色収差を良好に補正することができた。
【０１５０】
また、ガラスが低比重であるため、各レンズとも同等の光学特性、大きさを有するレンズよりも重量が小さく、各種撮像機器、特に省エネ可能という理由等によりオートフォーカス式の撮像機器用として好適である。同様にして、実施例１で作製した各種光学ガラスを用いてプリズムを作製した。
【０１５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１５２】
例えば、上記に例示されたガラス組成に対し、明細書に記載の組成調整を行うことにより、本発明の一態様にかかる光学ガラスを作製することができる。
また、明細書に例示または好ましい範囲として記載した事項の２つ以上を任意に組み合わせることは、もちろん可能である。